【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
２層以上の積層構造を有する合わせガラス用中間膜であって、
ポリビニルアセタール樹脂と可塑剤とを含む第１の層と、該第１の層の第１の表面側に配置された樹脂を含む第２の層とを備え、
前記第１の層に含まれている前記ポリビニルアセタール樹脂におけるアセタール化度とアセチル化度と水酸基の含有率との三つの値の相図において、該アセタール化度と該アセチル化度と該水酸基の含有率とがそれぞれ、第１の座標（アセタール化度：アセチル化度：水酸基の含有率＝７０モル％：３０モル％：０モル％）と第２の座標（アセタール化度：アセチル化度：水酸基の含有率＝３４モル％：３０モル％：３６モル％）と第３の座標（アセタール化度：アセチル化度：水酸基の含有率＝９４モル％：０モル％：６モル％）と第４の座標（アセタール化度：アセチル化度：水酸基の含有率＝１００モル％：０モル％：０モル％）とをこの順で４つの直線で結んだ線で囲まれた領域内の値であり、
前記第２の層がポリビニルアセタール樹脂を含み、
前記第１の層中の前記ポリビニルアセタール樹脂の水酸基の含有率が、前記第２の層中の前記ポリビニルアセタール樹脂の水酸基の含有率よりも１モル％以上低い、合わせガラス用中間膜。
【請求項２】
前記第１の層に含まれている前記ポリビニルアセタール樹脂におけるアセタール化度とアセチル化度と水酸基の含有率との三つの値の相図において、該アセタール化度と該アセチル化度と該水酸基の含有率とがそれぞれ、第１の座標（アセタール化度：アセチル化度：水酸基の含有率＝７０モル％：３０モル％：０モル％）と第２の座標（アセタール化度：アセチル化度：水酸基の含有率＝３４モル％：３０モル％：３６モル％）と第５の座標（アセタール化度：アセチル化度：水酸基の含有率＝９５モル％：０モル％：５モル％）と第４の座標（アセタール化度：アセチル化度：水酸基の含有率＝１００モル％：０モル％：０モル％）とをこの順で４つの直線で結んだ線で囲まれた領域内の値である、請求項１に記載の合わせガラス用中間膜。
【請求項３】
前記第１の層に含まれている前記ポリビニルアセタール樹脂におけるアセタール化度とアセチル化度と水酸基の含有率との三つの値の相図において、該アセタール化度と該アセチル化度と該水酸基の含有率とがそれぞれ、第１の座標（アセタール化度：アセチル化度：水酸基の含有率＝７０モル％：３０モル％：０モル％）と第２の座標（アセタール化度：アセチル化度：水酸基の含有率＝３４モル％：３０モル％：３６モル％）と第３の座標（アセタール化度：アセチル化度：水酸基の含有率＝９４モル％：０モル％：６モル％）と第６の座標（アセタール化度：アセチル化度：水酸基の含有率＝９５モル％：５モル％：０モル％）とをこの順で４つの直線で結んだ線で囲まれた領域内の値である、請求項１に記載の合わせガラス用中間膜。
【請求項４】
前記第１の層に含まれている前記ポリビニルアセタール樹脂におけるアセタール化度とアセチル化度と水酸基の含有率との三つの値の相図において、該アセタール化度と該アセチル化度と該水酸基の含有率とがそれぞれ、第１の座標（アセタール化度：アセチル化度：水酸基の含有率＝７０モル％：３０モル％：０モル％）と第２の座標（アセタール化度：アセチル化度：水酸基の含有率＝３４モル％：３０モル％：３６モル％）と第５の座標（アセタール化度：アセチル化度：水酸基の含有率＝９５モル％：０モル％：５モル％）と第６の座標（アセタール化度：アセチル化度：水酸基の含有率＝９５モル％：５モル％：０モル％）とをこの順で４つの直線で結んだ線で囲まれた領域内の値である、請求項１に記載の合わせガラス用中間膜。
【請求項５】
周波数１Ｈｚで測定した最も低温側に現れるｔａｎδのピーク温度が０℃以下である、請求項１〜４のいずれか１項に記載の合わせガラス用中間膜。
【請求項６】
周波数１Ｈｚで測定した最も低温側に現れるｔａｎδのピーク温度におけるｔａｎδの最大値が１．１５以上である、請求項１〜５のいずれか１項に記載の合わせガラス用中間膜。
【請求項７】
前記第２の層に含まれる前記ポリビニルアセタール樹脂のアセタール基の炭素数が３又は４であり、アセタール化度が６０モル％以上、７５モル％以下であり、かつアセチル化度が１０モル％以下である、請求項１〜６のいずれか１項に記載の合わせガラス用中間膜。
【請求項８】
前記第２の層が、前記ポリビニルアセタール樹脂と可塑剤とを含み、
前記第２の層における前記ポリビニルアセタール樹脂１００重量部に対する前記可塑剤の含有量は、前記第１の層における前記ポリビニルアセタール樹脂１００重量部に対する前記可塑剤の含有量よりも少ない、請求項１〜７のいずれか１項に記載の合わせガラス用中間膜。
【請求項９】
前記第２の層が、前記ポリビニルアセタール樹脂と可塑剤とを含み、
前記第２の層における前記ポリビニルアセタール樹脂１００重量部に対する前記可塑剤の含有量が１０重量部以上、４５重量部以下である、請求項１〜８のいずれか１項に記載の合わせガラス用中間膜。
【請求項１０】
前記第１の層の厚みの前記第２の層の厚みに対する比が、０．２以上、１以下である、請求項１〜９のいずれか１項に記載の合わせガラス用中間膜。
【請求項１１】
前記第２の層は、前記第１の層の前記第１の表面に積層されている、請求項１〜１０のいずれか１項に記載の合わせガラス用中間膜。
【請求項１２】
前記第１の層中の前記ポリビニルアセタール樹脂が絶対分子量１００万以上の高分子量成分を含み、かつ前記第１の層中の前記ポリビニルアセタール樹脂に占める、前記高分子量成分の割合が７．４％以上であるか、又は、前記第１の層中の前記ポリビニルアセタール樹脂がポリスチレン換算分子量１００万以上の高分子量成分を含み、かつ前記第１の層中の前記ポリビニルアセタール樹脂に占める、前記高分子量成分の割合が９％以上である、請求項１〜１１のいずれか１項に記載の合わせガラス用中間膜。
【請求項１３】
前記第１の層を樹脂膜として用いて、該樹脂膜の粘弾性を測定した場合に、該樹脂膜のガラス転移温度をＴｇ（℃）としたときに、（Ｔｇ＋８０）℃での弾性率Ｇ’（Ｔｇ＋８０）の（Ｔｇ＋３０）℃での弾性率Ｇ’（Ｔｇ＋３０）に対する比（Ｇ’（Ｔｇ＋８０）／Ｇ’（Ｔｇ＋３０））が、０．６５以上である、請求項１〜１２のいずれか１項に記載の合わせガラス用中間膜。
【請求項１４】
前記第１の層に含まれる前記ポリビニルアセタール樹脂１００重量部と、可塑剤としてトリエチレングリコールジ−２−エチルヘキサノエート６０重量部とを含む樹脂膜を用いて、該樹脂膜の粘弾性を測定した場合に、該樹脂膜のガラス転移温度をＴｇ（℃）としたときに、（Ｔｇ＋８０）℃での弾性率Ｇ’（Ｔｇ＋８０）の（Ｔｇ＋３０）℃での弾性率Ｇ’（Ｔｇ＋３０）に対する比（Ｇ’（Ｔｇ＋８０）／Ｇ’（Ｔｇ＋３０））が、０．６５以上である、請求項１〜１３のいずれか１項に記載の合わせガラス用中間膜。
【請求項１５】
前記第１の層中の前記ポリビニルアセタール樹脂は、平均重合度が３０００を超えるポリビニルアルコール樹脂をアセタール化することにより得られている、請求項１〜１４のいずれか１項に記載の合わせガラス用中間膜。
【請求項１６】
前記第１の層の前記第１の表面とは反対の第２の表面側に配置された第３の層をさらに備え、
前記第３の層がポリビニルアセタール樹脂を含み、
前記第１の層中の前記ポリビニルアセタール樹脂の水酸基の含有率が、前記第３の層中の前記ポリビニルアセタール樹脂の水酸基の含有率よりも１モル％以上低い、請求項１〜１５のいずれか１項に記載の合わせガラス用中間膜。
【請求項１７】
前記第３の層に含まれる前記ポリビニルアセタール樹脂のアセタール基の炭素数が３又は４であり、アセタール化度が６０モル％以上、７５モル％以下であり、かつアセチル化度が１０モル％以下である、請求項１６に記載の合わせガラス用中間膜。
【請求項１８】
前記第３の層が、前記ポリビニルアセタール樹脂と可塑剤とを含み、
前記第３の層における前記ポリビニルアセタール樹脂１００重量部に対する前記可塑剤の含有量は、前記第１の層における前記ポリニルアセタール樹脂１００重量部に対する前記可塑剤の含有量よりも少ない、請求項１６又は１７に記載の合わせガラス用中間膜。
【請求項１９】
前記第３の層が、前記ポリビニルアセタール樹脂と可塑剤とを含み、
前記第３の層における前記ポリビニルアセタール樹脂１００重量部に対する前記可塑剤の含有量が１０重量部以上、４５重量部以下である、請求項１６〜１８のいずれか１項に記載の合わせガラス用中間膜。
【請求項２０】
前記第１の層の厚みの前記第２の層と前記第３との合計の厚みに対する比が、０．１以上、０．５以下である、請求項１６〜１９のいずれか１項に記載の合わせガラス用中間膜。
【請求項２１】
前記第３の層は、前記第１の層の前記第２の表面に積層されている、請求項１６〜２０のいずれか１項に記載の合わせガラス用中間膜。
【請求項２２】
第１の合わせガラス構成部材と、
第２の合わせガラス構成部材と、
前記第１，第２の合わせガラス構成部材の間に挟み込まれた中間膜とを備え、
前記中間膜が、請求項１〜２１のいずれか１項に記載の合わせガラス用中間膜である、合わせガラス。